(57)【特許請求の範囲】
【請求項１】
塩化ベンザルコニウムおよびシリコーン樹脂の溶融物を均一に混合したのち、冷却、固化して得られる徐放性抗菌剤であって、該抗菌剤におけるシリコーン樹脂の比率が７０〜８５％であることを特徴とする徐放性抗菌剤。
【請求項２】
所定量の塩化ベンザルコニウムおよびシリコーン樹脂を、それぞれ溶融し、ついで均一となるよう混合して得られる混合物を冷却、固化することを特徴とするシリコーン樹脂の比率が７０〜８５％である徐放性抗菌剤の製法。
【請求項３】
塩化ベンザルコニウムおよびシリコーン樹脂の溶融物を均一に混合したのち、冷却、固化して得られる徐放性抗菌剤であって、該抗菌剤におけるシリコーン樹脂の比率が７０〜８５％である徐放性抗菌剤を、結露水に浸漬することを特徴とするスライム防止方法。
【発明の詳細な説明】
【技術分野】
【０００１】
本発明は、スライム防止のために用いられる徐放性抗菌剤およびその製法ならびにそれを用いるスライム発生防止方法に関する。
【背景技術】
【０００２】
空気調和装置の室内機の冷房運転中、蒸発器の表面には室内の空気中の水蒸気が凝縮し、ドレンが発生する。このドレンは、蒸発器の下方に配置されたドレンパンに貯留される。ドレンパン内の水が、冷房運転を休止したとき、たとえば夏などの夜間、２０〜３０℃の温度環境下で、そのドレンパン内の水に微生物が繁殖し、その結果、粘着性の物質（スライムと呼ばれる）がドレンパン内に発生して広がる。このようなスライムは、ドレンパンからの水を排出するためのポンプを閉塞して、故障を生じさせる。
【０００３】
先行技術では、室内機の本体から着脱可能にドレンパンを定期的に取外して洗浄する。この先行技術では、室内機が特に天井据付け形であるときには、ドレンパンの着脱を天井の高所で頻繁に行う必要があり、作業性が悪い。
【０００４】
この問題を解決するために、ドレンパン内の水でスライムが発生しないようにするためのスライム防止剤が添加される。
【０００５】
典型的な先行技術は、特許２７２７６６９に開示される。この先行技術は、塩化ベンザルコニウムが水溶性であるので、塩化ベンザルコニウムだけから成る構成では、塩化ベンザルコニウムが短時間で溶出してしまい、長期間にわたる使用が不可能であるという問題を解決するために、塩化ベンザルコニウムに動物性または植物性のロウを加えて成型した構成を有する。この先行技術では、流過する結露水中における微生物の繁殖を、長時間にわたって防止する効果が不明であり、信頼性が劣る。このような問題は、空気調和装置の室内機の結露水に関連して生じるだけでなく、厨房、台所などにおける栄養分が豊富な結露水およびそのほかの液体においても同様な問題が生じる。
【先行技術文献】
【特許文献】
【０００６】
【特許文献１】特許２７２７６６９号
【発明の概要】
【発明が解決しようとする課題】
【０００７】
本発明の目的は、塩化ベンザルコニウムの溶出を、長時間にわたって安定に徐放性を維持することができるように制御する徐放性抗菌剤を提供することである。
【課題を解決するための手段】
【０００８】
本発明は、塩化ベンザルコニウムおよびシリコーン樹脂の溶融物を均一に混合したのち、冷却、固化して得られる徐放性抗菌剤であって、該抗菌剤におけるシリコーン樹脂の比率が７０〜８５％であることを特徴とする徐放性抗菌剤である。
【０００９】
また本発明は、所定量の塩化ベンザルコニウムおよびシリコーン樹脂を、それぞれ溶融し、ついで均一となるよう混合して得られる混合物を冷却、固化することを特徴とするシリコーン樹脂の比率が７０〜８５％である徐放性抗菌剤の製法である。
【００１０】
さらにまた、本発明は、徐放性抗菌剤であって、該抗菌剤におけるシリコーン樹脂の比率が７０〜８５％である徐放性抗菌剤を結露水中に浸漬することを特徴とするスライム防止方法である。
【発明の効果】
【００１２】
本発明の徐放性抗菌剤を、たとえば空気調和装置の室内機における蒸発器の結露水であるドレンを受けるドレンパン内などの結露水の流路に浸漬することによって、塩化ベンザルコニウムが水に溶出し、これによって本件徐放性抗菌剤に細孔が形成され、この細孔を経て、結露水などの抗菌すべき液体中に、塩化ベンザルコニウムが溶出する。このような細孔は微細であり、したがって塩化ベンザルコニウムの水への溶出を、長時間にわたって安定に徐放性を維持するように制御することができる。とりわけ、スライム発生の防止に効果的な濃度、たとえば１６ｐｐｍ以上を、長期間にわたって維持することができるようになる。
【００１３】
本発明の徐放性抗菌剤は、空調機器のほか、厨房、台所などの栄養豊富な水の殺菌、滅菌のために広範囲に置いて実施することができ、その形状は、立方体、直方体、円柱状などであってもよく、または薄い扁平なフィルム状であってもよく、さらに金型を用いない形状を有してもよい。
【図面の簡単な説明】
【００１４】
【図１】本発明の徐放性抗菌剤の実施の一形態の正面図である
【図２】本発明の徐放性抗菌剤が、水温の変化に関係なく、スライム発生防止に適した濃度の塩化ベンザルコニウムを溶出することを示す図である。
【発明を実施するための形態】
【００１５】
図１は、本発明の徐放性抗菌剤を長方形に形成した場合を示し、参照符１はその全体を表す。
本発明は、塩化ベンザルコニウムおよびシリコーン樹脂の溶融物を混合したのち、冷却、固化して得られる徐放性抗菌剤であって、該抗菌剤におけるシリコーン樹脂の比率が７０〜８５％であることを特徴とする徐放性抗菌剤であり、結露水などにおけるスライムの発生を長期にわたって防止するという効果を奏するものである。
【００１６】
本発明において使用されるシリコーン樹脂としては、室温硬化形シリコーン樹脂、すなわち軟性シリコーン樹脂であってもよく、硬化形シリコーン樹脂であってもよい。
【００１７】
前述の軟性シリコーン樹脂は、たとえばチューブに収納されて商業的に入手可能であり、チューブから出すと、空気中の湿気と反応して固まる性質を有する。
【００１８】
本発明において使用される塩化ベンザルコニウムは、室温で粉末またはゼリー状の物質であり、市販のものを好適に使用することができる。
【００１９】
本発明の抗菌剤においては、塩化ベンザルコニウムとシリコーン樹脂の比率が７０〜８５％であり、これは塩化ベンザルコニウムとシリコーン樹脂の混合比が３０／７０〜１５／８５であることを特徴とする。
【００２０】
本発明の徐放性抗菌剤は、所定量の塩化ベンザルコニウムおよびシリコーン樹脂を、それぞれ溶融し、ついで均一となるよう混合して得られる混合物を冷却、固化することにより製造することができる。
【００２１】
この場合、所定量とは、得られる徐放性抗菌剤中の塩化ベンザルコニウムとシリコーン樹脂の比率が目的とする比率となる量を意味し、例えばシリコーン樹脂の抗菌剤中におけるシリコーン樹脂の比率が７０％のものを製造する場合には、シリコーン樹脂７０重量部と塩化ベンザルコニウム３０重量部を使用することを意味する。
【００２３】
本発明の徐放性抗菌剤は、シリコーン樹脂と塩化ベンザルコニウムを溶融状態で均一となるよう攪拌した後、冷却の段階で所望の形状となるよう金型等に流し込み、固化させることにより、所望の形状に成型することができる。
【００２４】
本発明の徐放性抗菌剤は、任意の形状、たとえば直方体、立方体、円柱状などの形状とすることができる。さらにフィルム状であってもよい。またかかる形状とするためには、金型によって成型されてもよいが、金型を用いることなく、固形物に製造されてもよい。
【００２５】
表１は、本件発明者の実験結果を示す。この表１は、空気調和装置の室内機の蒸発器から得られる結露水であるドレンに、塩化ベンザルコニウムを添加し、その濃度が変化したときにおける繁殖した微生物の個数（単位：個／ｍＬ）を示す。Ｌは、リットルを示す。
【００２６】
【表１】
0004594428.tif 000002
【００２７】
表１において、ブランクとは、塩化ベンザルコニウムを添加しないときにおける状態を示す。結露水において微生物を繁殖させず、スライム防止効果を確実に達成するには、塩化ベンザルコニウム濃度１６ｐｐｍ以上であることが必要であり、これによって、各種の微生物の繁殖を抑制することができることが確認された。
【００２８】
本発明を実施例および実験例によってさらに具体的に説明する。
（実施例１）
シリコーン樹脂として変性シリコーンワニスＫＲ−２１６と塩化ベンザルコニウムを、重量比で７対３となる量を用い、変性シリコーンワニスを１４０℃、２０分加熱溶融し、塩化ベンザルコニウムを９０℃、１０分間加熱溶融したものを機械撹拌によって均一に混合し、金型に流し込み、室温約２０℃で冷却固化した。
【００２９】
得られた徐放性抗菌剤は、表２に示すとおり、電気伝導度、形態とも比較例に比べて優れた結果を示した。
【００３０】
（実施例２）
実施例１において、変性シリコーンワニスＫＲ−２１６と塩化ベンザルコニウムを、重量比で８対２となる量を用いるほかは、実施例１と同様にして、実施することにより、シリコーン樹脂の比率が８０％である徐放性抗菌剤を得た。
【００３１】
得られた徐放性抗菌剤は、表２に示すとおり、電気伝導度、形態とも比較例に比べて優れた結果を示した。
【００３２】
（実施例３）
実施例１において、変性シリコーンワニスＫＲ−２１６と塩化ベンザルコニウムを、重量比で８．５対１．５となる量を用いるほかは、実施例１と同様にして、実施することにより、シリコーン樹脂の比率が８５％である徐放性抗菌剤を得た。
【００３３】
（実験例１）
＜実験方法＞
実施例１〜３で得られた本発明の実施例と比較例１〜２５の徐放性抗菌剤を用いて、電気伝導度、水中での形態変化を基準に徐放性製剤としての性状を評価した。
【００３４】
また、比較例１〜２５は次のようにして製造した。
（比較例１）
シリコーン樹脂として、変性シリコーンワニスＫＲ−２１６と塩化ベンザルコニウムを、重量比で９対１となる量を用いるほかは、実施例１と同様にして、実施することにより、シリコーン樹脂の比率が９０％である徐放性抗菌剤を得た。
【００３５】
（比較例２〜２５）
表２に示す樹脂成分と塩化ベンザルコニウムを、表２に示す比率となる量を使用する他は、実施例１と同様にして、実施することにより、樹脂および抗菌剤中の比率を種々変更した比較例の徐放性抗菌剤を得た。
【００３６】
比較例として使用した各樹脂の性状は以下のとおりである。
ポリエチレン樹脂のうち、ＨＩＷＡＸ（商品名、三井化学社製）は、分子量１，０００、密度０．９２ｇ／ｃｍ3、融点１０９℃、溶融粘度２０ｃｐである。
【００３７】
ポリエチレン樹脂であるサンワックス（商品名、三洋化成社製）は、上記の商品名ＨＩＷＡＸとほぼ同様の特性を有する。
【００３８】
パラフィン樹脂であるパラフィンワックス１３０Ｆ（商品名、日本精蝋社製）は、融点５５℃、粘度３．８ｃＳｔ／１００℃、密度（２５℃）０．９０８ｇ／ｃｍ3、引火点２２８℃、平均分子量３７３である。
【００３９】
アルキルフェノール樹脂であるタマノル５１０（商品名、荒川化学工業社製）は、軟化点（環球法）７５〜９５℃である。石炭酸系樹脂であるタマノル７５８は、軟化点（環球法）７８〜８６℃であり、高純度フェノールである。
【００４０】
（結果）
＜結果＞
結果は、下記表２に示すとおりであり、本発明の徐放性抗菌剤は電気伝導度、水中での形態変化とも優れた効果を示したが、比較例の徐放性抗菌剤は、表２に示すとおり、本発明の徐放性抗菌剤に比べて、電気伝導度、形態とも劣っておりスライム防止には適していないことが明らかであった。
【００４１】
【表２】
0004594428.tif 000003
（上記表において、樹脂比率は、本件徐放性抗菌剤１に含まれる樹脂の重量混合比を表し、たとえば樹脂比率８０％というのは、シリコーン樹脂と塩化ベンザルコニウムとの重量混合比が８０／２０であることを示す。）
【００４２】
表２における評価方法は、各実施例および比較例の徐放性抗菌剤を、水に浸漬し、６時間経過した時点で、徐放性抗菌剤の形状にほとんど変化がないときを◎、形状を保持しているときを○、水への溶出速度が高く、寸法形状の保持が困難である場合を×印で示した。
【００４３】
（実験例２）
＜実験方法＞
実施例および比較例の徐放性抗菌剤のうち、表３に示すものを使用して、経日的な塩化ベンザルコニウムの溶出濃度の変化を調べた。溶出濃度の測定は、各日毎に、水を新たに取換えて、その濃度がほぼ一定になる約１０時間経過後における塩化ベンザルコニウムの濃度を測定した。
【００４４】
【表３】
0004594428.tif 000004
（上記表において、−は塩化ベンザルコニウムが検出されなかったことを示す）
【００４５】
＜結果＞
結果は、表３に示すとおりであり、本発明の徐放性抗菌剤である実施例３（抗菌剤中のシリコーン樹脂の比率が７０％のもの）は、最初から結露水のスライム防止に有効な濃度の塩化ベンザルコニウムを溶出していることがわかった。
【００４６】
これに対して、各比較例の徐放性抗菌剤は、初期の溶出濃度が高すぎ長期間にわたる塩化ベンザルコニウムの徐放効果がえられないか（比較例３、４、１４〜１６、２０、２４および２５）、または当初からスライム防止に有効な溶出濃度が得られない（比較例１、１３、１７、１８、２１および２２）ことが確認された。
【００４７】
例えば、比較例１は実施例３と同じシリコーン樹脂を９０％の比率で使用したものであるが、全く塩化ベンザルコニウムを溶出していない。
【００４８】
また、比較例１４は、パラフィンワックスを実施例３と同様の樹脂比率（７０％）で使用したものであるが、当初の溶出速度が大きいうえ、３日目には塩化ベンザルコニウムの溶出が見られない。
【００４９】
これらの結果から、シリコーン樹脂を抗菌剤中に７０〜８５％含有させた本発明の抗菌剤は、当初からスライム防止に適した濃度の塩化ベンザルコニウムを溶出し、長期間にわたってスライムの発生を防止するという優れた効果を奏することが明らかである。
【００５０】
（実験例３）
＜実験方法＞
本発明の徐放性抗菌剤が水の温度変化により、溶出濃度がどのような影響を受けるかを調べた。
【００５１】
本発明の徐放性抗菌剤として、シリコーン樹脂を抗菌剤に対して樹脂比率が８１．５％となるようにする他は実施例１と同様にして製造したものを使用した。
【００５２】
＜結果＞
結果は、図２に示すとおりであり、水の温度の変化にかかわらず、スライム防止効果を達成するために必要な参照符２で示される１６ｐｐｍ以上の濃度を維持することができ、優れた効果を得ることができることが、確認された。
なお、塩化ベンザルコニウム濃度測定は、実験例２と同様にして実施した。
【００５３】
本発明は、次の実施の形態が可能である。
（１）４級アンモニウム塩とシリコーン樹脂とを含み、固形物であることを特徴とする徐放性抗菌剤。
【００５４】
塩化ベンザルコニウムにシリコーン樹脂、さらにはアルキルフェノール樹脂を含んで固形物とした徐放性抗菌剤が得られ、これによって長時間にわたって安定した徐放性を維持して水に溶出する塩化ベンザルコニウムの濃度を正確に制御することができるようになる。
【００５５】
（２）前述の徐放性抗菌剤を、結露水に、浸漬することを特徴とするスライム防止方法である。
【００５６】
空気調和装置の室内機の蒸発器からの結露水であるドレンに、徐放性抗菌剤を浸漬することによって、４級アンモニウム塩がその水に溶出し、長時間にわたり、安定した徐放性を維持してスライムの発生を防止することができる。４級アンモニウム塩の水への溶出によって、スライム発生の防止に効果的な４級アンモニウム塩の濃度、たとえば１６ｐｐｍ以上を、長期間にわたって維持することができるようになる。シリコーン樹脂は、室温硬化形シリコーン樹脂、すなわち軟性シリコーン樹脂であってもよいが、硬化形シリコーン樹脂であってもよい。前述の軟性シリコーン樹脂は、たとえばチューブに収納されて商業的に入手可能であり、チューブから出すと、空気中の湿気と反応して固まる性質を有する。硬化形シリコーン樹脂は、粉末を高温度で一度溶融してから室温に冷却することによって、硬く固まる性質を有する。
【００５７】
４級アンモニウム塩とシリコーン樹脂とを含んで構成される固形物である徐放性抗菌剤を、たとえば空気調和装置の室内機における蒸発器の結露水であるドレンを受けるドレンパン内などの結露水の流路に浸漬することによって、４級アンモニウム塩が水に溶出し、これによって本件徐放性抗菌剤に細孔が形成され、この細孔を経て、結露水などの抗菌すべき液体中に、４級アンモニウム塩が溶出する。このような細孔は微細であり、したがって４級アンモニウム塩の水への溶出を、長時間にわたって安定に徐放性を維持するように制御することができる。シリコーン樹脂は、水に不溶性である。シリコーン樹脂は、製造過程で発生した亀裂により、４級アンモニウム塩が溶出する特性を併せ持っていてもよい。
【００５８】
厨房、台所などの栄養豊富な水の殺菌、滅菌のために、広範囲に実施することができる。固形物の形状は、立方体、直方体、円柱状などであってもよく、または薄い扁平なフィルム状であってもよく、さらに金型を用いない形状を有してもよい。
【００５９】
（３）シラノール基を持ち、シリコーン樹脂と４級アンモニウム塩との混合比は、１０／９０〜８５／１５であることを特徴とする徐放性抗菌剤。
【００６０】
シラノール基を持つシリコーン樹脂を、４級アンモニウム塩との重量混合比１０／９０〜８５／１５で混合して、徐放性抗菌剤を得る。これによって４級アンモニウム塩の溶出する速度を正確に制御することが、確実になる。
【００６１】
（４）４級アンモニウム塩と、シリコーン樹脂と、アルキルフェノール樹脂とを含み、固形物であることを特徴とする徐放性抗菌剤。
【００６２】
（５）４級アンモニウム塩とアルキルフェノール樹脂とを含み、固形物であることを特徴とする徐放性抗菌剤。
【００６３】
４級アンモニウム塩にアルキルフェノール樹脂を含み、シリコーン樹脂を含まなくてもよく、このような構成によっても、長期間にわたる安定した徐放性を維持するように、４級アンモニウム塩の水への溶出を正確に制御することができるようになる。
【００６４】
（６）塩化ベンザルコニウムまたは塩化ベンゼトニウムであることを特徴とする徐放性抗菌剤。
【符号の説明】
【００６５】
１  徐放性抗菌剤
２  スライム防止効果を達成するために必要な濃度１６ｐｐｍを示すライン
【図１】
0004594428.tif 000005
【図２】
0004594428.tif 000006